(57)【特許請求の範囲】
【請求項１】
アルカリ電位が３５０ｍＶ以上４００ｍＶ以下、構造水の含有モル比（Ｈ２Ｏ／ＭｎＯ２）が０．２０以上、なおかつＸ線回折（ＣｕＫα線光源）の（１１０）／（０２１）のピーク強度比が０．５０以上０．８０以下である電解二酸化マンガン。
【請求項２】
Ｘ線回折（ＣｕＫα線光源）の（２２１）／（０２１）のピーク強度比が０．６５以上であることを特徴とする請求項１に記載の二酸化マンガン。
【請求項３】
Ｘ線回折（ＣｕＫα線光源）の（１１０）面の半価全幅（ＦＷＨＭ）が２．２°以上３．０°以下である請求項１〜２に記載の二酸化マンガン。
【請求項４】
電解終了時の電解液中の硫酸濃度が、電解開始時の電解液中の硫酸濃度より高い濃度の硫酸−硫酸マンガン浴で電解析出した電解二酸化マンガンを、２モル／Ｌ以上１５モル／Ｌ以下の硫酸で処理することを特徴とする請求項１〜３に記載の電解二酸化マンガンの製造方法。
【請求項５】
電解開始時の硫酸濃度が２５〜４０ｇ／Ｌ、電解終了時の硫酸濃度が４０ｇ／Ｌを越えて７５ｇ／Ｌ以下であることを特徴とする請求項４に記載の電解二酸化マンガンの製造方法。
【請求項６】
請求項１〜３に記載の電解二酸化マンガンを含んで成る電池用正極活物質。
【請求項７】
０．１ｗｔ％以上１０ｗｔ％以下のオキシ水酸化ニッケルをさらに含んで成る請求項６記載の電池用正極用活物質。
【請求項８】
請求項６〜７に記載の電池用正極活物質を含んで成る電池。
【発明の詳細な説明】
【技術分野】
【０００１】
本発明は、マンガン乾電池、特にアルカリマンガン乾電池において、正極活物質として使用される電解二酸化マンガン及びその製造方法並びにその用途に関する。
【背景技術】
【０００２】
二酸化マンガンは、マンガン乾電池またはアルカリマンガン乾電池の正極活物質として知られており、保存性に優れ、且つ安価であるという利点を有する。特に、二酸化マンガンを正極活物質として用いるアルカリマンガン乾電池は、重負荷での放電特性に優れていることから電子カメラ、携帯用テープレコーダー、携帯情報機器、さらにはゲーム機や玩具にまで幅広く使用され、近年急速にその需要が伸びてきている。
【０００３】
しかし、アルカリマンガン乾電池は、放電電流が大きくなるに従い正極活物質である二酸化マンガンの利用率が低下し、また放電電圧が低下した状態では使用できないため、実質的な放電容量が大きく損なわれるという課題があった。すなわち、大電流を使用（ハイレート放電）する機器にアルカリマンガン乾電池を用いると、充填されている正極活物質である二酸化マンガンが十分に活用されず、使用可能な時間が短いという欠点を有していた。
【０００４】
そこで短時間に大電流を取り出すハイレート間欠放電条件においても、高容量、長寿命の優れた二酸化マンガン、所謂ハイレート特性に優れた二酸化マンガンが望まれている。
【０００５】
ハイレート特性が要求される用途では、電池が放電される際の電圧を高くするために、４０％ＫＯＨ水溶液中で水銀／酸化水銀参照電極を基準として測定したときの電位（以下、アルカリ電位）が高い電解二酸化マンガンを正極活物質として用いることが有効である。
また、アルカリマンガン電池における電解二酸化マンガンの放電は、水（Ｈ２Ｏ）からプロトン（Ｈ＋）を得る（１）式によって進行することが知られている。
【０００６】
ＭｎＯ２＋Ｈ２Ｏ＋ｅ−  →  ＭｎＯＯＨ  ＋  ＯＨ−        （１）
【０００７】
特にハイレート放電では、電解二酸化マンガン中のＨ＋の速やかな拡散が必要であり、そのため、構造中に多くのＨ＋を有することが有効である。電解二酸化マンガン中のＨ＋は水酸基（−ＯＨ）や結晶水（Ｈ２Ｏ）の形で構造内に存在しており、この様な水酸基や結晶水（付着水は除く）の中で一定の加熱条件で脱離する水分（Ｈ２Ｏ）は構造水と呼ばれている。
【０００８】
従来、アルカリ電位の高い電解二酸化マンガンを得る方法として、電解二酸化マンガンを硫酸溶液で処理する方法が報告されている（特許文献１）。しかし、従来の硫酸処理で得られた二酸化マンガンはアルカリ電位が充分に高いものではなかった。
【０００９】
また、ハイレート特性に優れた電解二酸化マンガンとして、電位が２５０ｍＶ以上で、構造中のＨがＭｎとのモル比で０．３０以上０．４０以下の組成を有する電解二酸化マンガンで、電解二酸化マンガン中のマンガンに対する構造水のモル比で表すと０．１５以上０．２０以下のものが知られている。（特許文献２）。しかし、その様な方法で得られた電解二酸化マンガンのアルカリ電位は３００ｍＶ以下であり、ハイレート特性を充たすものではなかった。
【００１０】
さらに、放電特性の優れる電解二酸化マンガンとして、（１１０）／（０２１）のピーク強度比が０．５０より大きく０．７０未満であり、かつ（２２１）／（０２１）のピーク強度比が０．７０未満である電解二酸化マンガンが報告されている（特許文献３）。しかし、そこに開示されている二酸化マンガンの放電特性は、３０ｍAの低い負荷時の放電容量では効果が見られたが、５００ｍAの定電流放電に至っては従来品とほとんど変わらない特性を示すものであった。
【００１１】
【特許文献１】特開昭６３−２１２２４号
【特許文献２】特開２００６−１０８０８３
【特許文献３】特開２００７−１４１６４３
【発明の開示】
【発明が解決しようとする課題】
【００１２】
本発明の目的は、特にハイレート特性に優れるアルカリマンガン乾電池の正極活物質として使用される二酸化マンガンを提供するものである。
【課題を解決するための手段】
【００１３】
本発明は、特にアルカリマンガン乾電池の正極活物質として使用される二酸化マンガンについて鋭意検討を重ねた結果、構造水の含有モル比（Ｈ２Ｏ／ＭｎＯ２）が０．２０以上、なおかつＸ線回折（ＣｕＫα線光源）の（１１０）／（０２１）のピーク強度比が０．５０以上０．８０以下である二酸化マンガンでは、アルカリ電位が３５０ｍＶ以上４００ｍＶ以下を達成できることを見出し、本発明を完成するに至った。
【００１４】
以下、本発明について更に詳細に説明する。
【００１５】
本発明の二酸化マンガンは、アルカリ電位が３５０ｍＶ以上４００ｍＶ以下、構造水の含有モル比（Ｈ２Ｏ／ＭｎＯ２）が０．２０以上、なおかつＸ線回折（ＣｕＫα線光源）の（１１０）／（０２１）のピーク強度比が０．５０以上０．８０以下である。
【００１６】
アルカリ電位が３５０ｍＶ以上であると、アルカリマンガン乾電池の正極材料に用いた場合、電池の開回路電圧が上昇し、使用可能な放電電圧下限までの放電時間を長くすることができる。しかし、アルカリ電位が４００ｍＶを超えると安定性が低下する。
【００１７】
本発明の二酸化マンガンの構造水量はマンガンに対するモル比で０．２０より大きいものである。構造水量が０．２０以下であると充分なハイレート特性を発揮できない。
【００１８】
本発明における構造水とは、熱重量分析における１１０℃〜３２０℃でのＨ２Ｏ脱離量で定量されるものをさす。熱重量分析の温度範囲を１１０℃以上とすることにより低い温度で脱離する物理吸着のＨ２Ｏ（付着水）を除外し、上限を３２０℃とすることでＭｎＯ２が還元されて放出されるＯ２とも区別される。
【００１９】
構造水のモル比の上限は特に制限はないが、０．２０を超え０．２２までで十分なハイレート特性が得られる。
【００２０】
本発明の二酸化マンガンはＣｕＫα線を光源とするＸＲＤ測定におけるＸ線回折の（１１０）／（０２１）のピーク強度比が０．５０以上０．８０以下である。さらに０．６４以上０．７８以下であることが好ましい。
【００２１】
本発明の二酸化マンガンは、さらにＸ線回折（ＣｕＫα線光源）の（２２１）／（０２１）のピーク強度比が０．６５以上、特に０．７０を超え、さらに０．９以上であることが好ましい。（２２１）／（０２１）のピーク強度比の上限は特に制限はないが、１．０を超え１．２までで高いハイレート特性が得られる。
【００２２】
本発明の二酸化マンガンは、Ｘ線回折（ＣｕＫα線光源）の（１１０）面の半価全幅（ＦＷＨＭ）が２．２°以上３．０°以下、さらに２．２°以上２．９°以下であることが好ましい。
【００２３】
本発明の二酸化マンガンが（１１０）／（０２１）のピーク強度比、（２２１）／（０２１）のピーク強度比、及び（１１０）面の半価全幅（ＦＷＨＭ）が上記範囲でハイレート特性が優れる理由については明確ではないが、例えばその様な特定の結晶状態において構造水に起因するＨ＋の拡散が有利な状態になることが考えられる。
【００２４】
次に本発明の二酸化マンガンの製造法について説明する。
【００２５】
本発明では、電解終了時の電解液中の硫酸濃度が、電解開始時の電解液中の硫酸濃度より高い濃度の硫酸マンガン浴で電解析出した電解二酸化マンガンを、さらに２モル／Ｌ以上１５モル／Ｌ以下の硫酸で処理することにより製造することができる。
【００２６】
電解終了時の電解液中の硫酸濃度が、電解開始時の電解液中の硫酸濃度より高い濃度で製造した場合、硫酸濃度が低濃度で一定の電解法により合成した電解二酸化マンガンよりもアルカリ電位の高い電解二酸化マンガンが得られるが、それだけでは３５０ｍＶ以上のアルカリ電位を安定的に得ることが困難である。また従来の電解法により合成した電解二酸化マンガンを硫酸処理した場合、原料とする電解二酸化マンガンの特性が不十分なため、本発明の特徴を満足する電解二酸化マンガンは得られない。本発明では、電解開始時の電解液中の硫酸濃度より高い濃度の硫酸マンガン浴で電解析出する条件で得られた電解二酸化マンガンをさらに２モル／Ｌ以上１５モル／Ｌ以下の硫酸溶液で処理することにより、３５０ｍＶ以上の高いアルカリ電位で、従来にないハイレート特性を発揮する電解二酸化マンガンを安定的に製造することができる。
【００２７】
本発明の方法における電解液中の硫酸濃度は、電解開始時に２５〜４０ｇ／Ｌ、後半、硫酸濃度を高くし、電解終了時に４０ｇ／Lを越えて７５ｇ／Ｌまでとすることが好ましい。電解開始時の電解液中の硫酸濃度は、２９〜４０ｇ／Ｌ、後半、電解終了時に４４〜７５ｇ／Ｌとすることがさらに好ましい。
【００２８】
本発明における硫酸濃度は、硫酸マンガンの塩に対応する二価の対陰イオンに相当する濃度は含まれないものである。
【００２９】
本発明における電解液中のマンガン濃度は特に限定はないが、例えば４０〜６０ｇ／Ｌが例示できる。また、電解の温度には特に限定はなく、例えば温度は９４〜９８℃の範囲が適用できる。また、電流密度としては、例えば０．４〜０．６Ａ／ｄｍ２が適用できる。また、前期の電解と後半の電解の比率に制限はないが、例えば低硫酸濃度と高硫酸濃度での電解時間の比で１：９〜９：１、特に３：７〜８：２の範囲が好ましい。
【００３０】
硫酸処理の方法は、硫酸溶液に電解二酸化マンガンを所定量添加し、撹拌、ろ過、水洗することにより行なうことができる。電解二酸化マンガンの形態は粉体または塊状、何れの形態でも良く、特に粉末の状態で処理を行なうことが好ましい。また、電解二酸化マンガンに対する硫酸溶液の量は、経済性および操作性の観点から、電解二酸化マンガン１ｋｇに対して２Ｌ〜１０Ｌの範囲で行なうのが好ましい。また、撹拌時間および温度は操作性および経済性の観点から、１０分〜１２時間、温度は室温〜６０℃の範囲で行なうことができ、特に１時間〜６時間で２０℃〜４０℃の範囲で行なうことが好ましい。
【００３１】
本発明の電解二酸化マンガンは、特にアルカリマンガン乾電池の正極活物質として使用することができる。アルカリマンガン電池の正極活物質として使用する方法には特に制限はなく、周知の方法で添加物と混合して用いることができる。例えば、電解二酸化マンガンに導電性を付与するためにカーボン等を加えた混合粉末を調製し、これを円盤状またはリング状に加圧成型した粉末成型体として電池正極とすることができる。
【００３２】
また、本発明の電池用正極活物質は、電解二酸化マンガンに対してオキシ水酸化ニッケルを０．１ｗｔ％以上含有して使用することが好ましい。オキシ水酸化ニッケルを含有することにより、電解二酸化マンガンの安定性が向上し、アルカリ乾電池の電解液である水酸化カリウム水溶液中で、電解二酸化マンガンの安定性が向上する。また、オキシ水酸化ニッケルの添加量は、経済性および電解二酸化マンガンの電池特性を損なわないために、１０ｗｔ％以下とすることが好ましい。
【発明の効果】
【００３３】
本発明の二酸化マンガンを正極材料として用いることにより、特にハイレート放電特性に優れた性能を有するアルカリ電池を提供することができる。
【実施例】
【００３４】
以下、本発明を実施例及び比較例により詳細に説明するが、本発明はこれら実施例に限定されるものではない。
【００３５】
（アルカリ電位の測定）
電解二酸化マンガンのアルカリ電位は、４０％ＫＯＨ水溶液中で測定した。
【００３６】
電解二酸化マンガン３ｇに導電剤としてカーボンを０．９ｇ加えて混合粉体とし、この混合粉体に４０％ＫＯＨ水溶液４ｍｌを加え、電解二酸化マンガンとカーボンとＫＯＨ水溶液の混合物スラリーとした。この混合物スラリーの電位を水銀／酸化水銀参照電極を基準として電解二酸化マンガンのアルカリ電位を測定した。
【００３７】
（構造水量の測定）
電解二酸化マンガンの構造水量は、熱重量分析装置（セイコーインスツルメンツ社製ＴＧ／ＤＴＡ６３００）により測定した。
【００３８】
電解二酸化マンガンを熱重量分析装置内において窒素流通下、１１０℃まで昇温して１６時間保持することで吸着水を除去した。次に２４０℃まで昇温し１２時間保持、さらに３２０℃まで昇温し１２時間保持し、１１０℃〜３２０℃までの重量減少を構造水の含有量とした。
【００３９】
測定における昇温速度は１０℃／分とした。２４０℃から３２０℃までの脱離物がＨ２Ｏであることは、脱離物の質量分析により確認した。また、サンプルに含まれるマンガン量は、試料を溶解処理して電位差滴定法により求めた。これにより、電解二酸化マンガン中のマンガンに対する構造水のモル比を求めた。
【００４０】
（ＸＲＤ測定）
電解二酸化マンガンのＸＲＤ測定は、Ｘ線回折装置（マックサイエンス社製ＭＸＰ−３）により測定した。
【００４１】
Ｘ線源にはＣｕＫα線を用い、測定モードはステップスキャン、スキャン条件は０．０４°／秒、計測時間は３秒、および測定範囲は２θとして５°〜８０°の範囲で測定した。
【００４２】
（単三電池によるハイレート特性評価）
電解二酸化マンガン８５．８％、グラファイト７．３％及び４０％水酸化カリウム電解液６．９％で構成される混合粉５ｇを２トンの成形圧でリング状に成形した成形体３個を組み合わせて正極とし、亜鉛を含む負極材を負極にして、単三型の電池を構成した。当該単三型電池を常温で２４時間放放置後、放電試験を行った。放電条件は１０００ｍＡで１０秒放電の後５０秒休止するサイクルを１パルスとして行い、終止電圧０．９Ｖに達するまでの放電時間を測定した。
【００４３】
ハイレート特性は、従来品（比較例４）を１００％とし、それに対する相対放電時間を％で表した。
【００４４】
実施例１
電流密度を０．５Ａ／ｄｍ２、電解温度を９６℃、硫酸マンガンのマンガン濃度を５０．０ｇ／Ｌとし、電解初期と電解後半の硫酸濃度を２９．２ｇ／Ｌ、７４．８ｇ／Ｌとし、前半濃度で１３日間、後半濃度で３日間、合計１６日間電解を行った。得られた電解二酸化マンガン１００ｇを５モル／Ｌの硫酸水溶液２００ｍＬに浸漬し、２５℃で４時間撹拌した後、ろ過、水洗、乾燥を行い、二酸化マンガンを得た。
【００４５】
得られた二酸化マンガンの物性を表１に示した。
【００４６】
実施例２
１０モル／Ｌの硫酸水溶液で硫酸処理を行なったこと以外は、実施例１と同様の条件で合成を行った。結果を表１に示した。
【００４７】
実施例３
電流密度を０．５Ａ／ｄｍ２、電解温度を９６℃、硫酸マンガンのマンガン濃度を４０．０ｇ／Ｌとし、電解初期と電解後半の硫酸濃度を３３．０ｇ／Ｌ、６５．０ｇ／Ｌとし、前半濃度で１２日間、後半濃度で５日間、合計１７日間電解を行った。
【００４８】
得られた電解二酸化マンガン１００ｇを７モル／Ｌの硫酸水溶液２００ｍＬに浸漬し、２５℃で４時間撹拌した後、ろ過、水洗、乾燥を行い、二酸化マンガンを得た。
【００４９】
結果を表１に示した。
【００５０】
比較例１
硫酸処理を行なわなかったこと以外は、実施例１と同様の条件で合成を行った。
結果を表１に示した。
【００５１】
比較例２
１モル／Ｌの硫酸水溶液で硫酸処理を行なったこと以外は、実施例１と同様の条件で合成を行った。
【００５２】
比較例３
硫酸処理を行なわなかったこと以外は、実施例３と同様の条件で合成を行った。
【００５３】
比較例４
電流密度を０．５Ａ／ｄｍ２、電解温度を９６℃、硫酸マンガンのマンガン濃度を４７．０ｇ／Ｌとし、硫酸濃度を３９．０ｇ／Ｌに調整し、電解期間を通して硫酸濃度を一定にして１７日間電解を行った。
【００５４】
比較例５
比較例４で得られた電解二酸化マンガン１００ｇを１０モル／Ｌの硫酸水溶液２００ｍＬに浸漬し、２５℃で４時間撹拌した後、ろ過、水洗、乾燥を行った。結果を表１に示した。
【００５５】
アルカリ電位は高いものが得られたが、二酸化マンガンの結晶性が異なり、ハイレート特性の向上は十分ではなかった。
【００５６】
比較例６
電流密度を０．６Ａ／ｄｍ２、電解温度を９８℃、硫酸マンガンのマンガン濃度を５０．０ｇ／Ｌとし、硫酸濃度を３２．０ｇ／Ｌとし、１５日間電解を行った。結果を表１に示した。
【００５７】
比較例７
比較例６で得られた電解二酸化マンガンの粉末１００ｇを１０モル／Ｌの硫酸水溶液２００ｍＬに浸漬し、２５℃で４時間撹拌した後、ろ過、水洗、乾燥を行った。結果を表１に示した。
【００５８】
ハイレート特性評価
実施例１〜３、比較例１〜７で得られた電解二酸化マンガンを用いて、単三型の電池を組み立て、ハイレート特性評価を行なった。その結果を、比較例４の放電時間を１００％として表１に示した。
【００５９】
正極合材の安定性評価
実施例１の電解二酸化マンガンにオキシ水酸化ニッケルを０ｗｔ％、１ｗｔ％、５ｗｔ％添加した。この粉末を８５．８％、グラファイト７．３％、４０％水酸化カリウム電解液６．９％で構成される正極合材粉末とし、この正極合材粉末６ｇを４０％水酸化カリウム電解液２０ｍｌに投入し、６０℃で３日間保存した後、電解液中に溶出したＭｎ量を測定した。
【００６０】
結果を表２に示した。
【００６１】
【表１】
0005136004.tif 000002
【００６２】
【表２】
0005136004.tif 000003